(57)【要約】【課題】優れた透明度及び寸法安定性を有する封止材シートを巻き出すことができる太陽電池用封止材ロールの提供を目的とする。【解決手段】太陽電池用封止材ロール１０は封止材シート１１が巻き取られたものであり、封止材シート１１はポリエチレン系樹脂を含む樹脂組成物からなり、太陽電池用封止材ロール１０は下記（ａ）、（ｂ）を満たす。（ａ）巻芯１２への巻き終わりから５ｍ以内の封止材シート１１を太陽電池用封止材ロール１０から５ｍ／分の速度で巻き出した際の張力Ｔ１及び巻芯１２への巻き始めから５ｍ以内の封止材シート１１を太陽電池用封止材ロール１０から５ｍ／分の速度で巻き出した際の張力Ｔ２が１００Ｎ／１０００ｍｍ幅以下（ｂ）巻芯１２への巻き終わりから５ｍ以内の封止材シート１１の２０℃における貯蔵弾性率Ｅ１及び巻芯１２への巻き始めから５ｍ以内の封止材シート１１の２０℃における貯蔵弾性率Ｅ２が１ＭＰａ以上５０ＭＰａ以下【選択図】図１
2014154853.tif 000002
【特許請求の範囲】
【請求項１】
封止材シートが巻回体に巻き取られた太陽電池用封止材ロールであって、
前記封止材シートは、ポリエチレン系樹脂を含む樹脂組成物からなり、
前記太陽電池用封止材ロールは、下記（ａ）及び（ｂ）を満たすことを特徴とする太陽電池用封止材ロール。
（ａ）前記巻回体への巻き終わりから５ｍ以内の前記封止材シートを前記太陽電池用封止材ロールから５ｍ／分の速度で巻き出した際の張力Ｔ１及び前記巻回体への巻き始めから５ｍ以内の前記封止材シートを前記太陽電池用封止材ロールから５ｍ／分の速度で巻き出した際の張力Ｔ２が、１００Ｎ／１０００ｍｍ幅以下
（ｂ）前記巻回体への巻き終わりから５ｍ以内の前記封止材シートの２０℃における貯蔵弾性率Ｅ１及び前記巻回体への巻き始めから５ｍ以内の前記封止材シートの２０℃における貯蔵弾性率Ｅ２が、１ＭＰａ以上５０ＭＰａ以下
【請求項２】
前記封止材シートの表面の十点平均粗さＲｚＪＩＳは、０．１μｍ以上５０μｍ以下であることを特徴とする請求項１に記載の太陽電池用封止材ロール。
【請求項３】
前記ポリエチレン系樹脂は、エチレン−α−オレフィン共重合体を含むことを特徴とする請求項１または２に記載の太陽電池用封止材ロール。
【請求項４】
前記封止材シートは、ＡＳＴＭ  ２７６５−９５で測定したキシレン可溶物が７０質量％以上であることを特徴とする請求項１〜３の何れか１項に記載の太陽電池用封止材ロール。
【発明の詳細な説明】
【技術分野】
【０００１】
本発明は、太陽電池用封止材ロールに関する。
【背景技術】
【０００２】
地球温暖化等の環境問題に対する意識が高まる中、特に太陽光発電は、燃料を必要とせず太陽光を使って発電するためクリーンであること及びＣＯ2等温室効果ガスを排出しないため無公害であることから、更なる期待が高まっている。太陽光発電装置は、太陽光のエネルギーを直接電気に換える太陽電池を備えている。太陽電池は、複数の太陽電池素子（セル）を備えている。太陽電池は、複数のセルが直列または並列に複数配列され、セルを保護するためにそれぞれパッケージングされ、ユニット化されている。このパッケージに組み込まれたユニットを太陽電池モジュールと呼ぶ。
【０００３】
太陽電池モジュールは、セルの太陽光の入射方向の面側を上部（前面）保護材として透明基材（例えば、ガラス等）で覆い、セルの裏面側を下部（裏面）保護材（例えば、耐候性フィルムを含むバックシート等）で保護し、上部保護材と下部保護材との間を熱可塑性プラスチック（例えば、エチレン−酢酸ビニル共重合体）からなる封止材（封止材シート）で埋めた構成になっている。
【０００４】
太陽電池モジュールは、一般的には、ロール状に巻き取られた封止材シート（封止材ロール）を所定の長さに切断した後、上部保護材、切断された封止材シート、太陽電池素子、切断された封止材シート及び下部保護材を、セルの太陽光の入射方向からこの順に積層して積層体を形成し、積層体を真空吸引し加熱圧着して作製される。
【０００５】
ここで、封止材ロールから封止材シートを巻き出して封止材シートを所定の設定寸法に切断する際には、封止材シートの巻き出し方向における伸びが小さいこと（寸法精度）と、封止材ロールから巻き出した封止材シートを設定寸法に切り出す際の作業効率とが重要である。封止材ロールから封止材シートを巻き出して所定の設定寸法に切断する際に、ロール状に巻き取られた封止材シート同士の密着力が大きくなりすぎる（ブロッキング現象）と、封止材シートを巻き出す際に封止材シートが伸び易くなる。この結果、封止材ロールから巻き出した封止材シートの寸法精度が低下するため、所定の設定寸法の封止材シートを安定して得ること（寸法安定性）ができない可能性がある。また、寸法安定性を高くするために封止材シートが動かないように固定して封止材シートにかかる張力を低減してから所定の設定寸法の封止材シートを封止材ロールから切断しようとした場合には、封止材シートを設定寸法に切り出す際の作業効率が低下することになる。
【０００６】
そこで、ブロッキング現象を抑制するため、種々の方法が提案されている。例えば、特許文献１では、所定の貯蔵弾性率を有する表面層を形成するエチレン−酢酸ビニル共重合体からなる封止材を用いることが記載されている。また、特許文献２では、架橋剤を実質的に含まない熱可塑性樹脂を加熱溶融してシート化してエンボス加工を施した後、電離性放射線による架橋処理を行い、樹脂封止シート（封止材シート）を製造する方法が記載されている。
【先行技術文献】
【特許文献】
【０００７】
【特許文献１】特開２０１０−８６９９８号公報
【特許文献２】特開２０１０−２２２５４５号公報
【発明の概要】
【発明が解決しようとする課題】
【０００８】
しかしながら、特許文献１に記載されている封止材は、架橋剤（有機過酸化物）を含んでいるため、エチレン−酢酸ビニル共重合体と架橋剤とを溶融混練する際に架橋剤が反応してゲルが発生し、透明度が低下する可能性がある。また、特許文献２に記載されている方法では、樹脂封止シートが架橋剤を含まないため、ゲルの発生は抑制できるが、樹脂封止シートに含まれる成分に応じて電離放射線の照射時間を調整しなければならず、樹脂封止シートを架橋処理する工程において樹脂封止シートの架橋処理が十分行われない可能性がある。そのため、ブロッキング現象を十分抑制できない可能性がある。
【０００９】
このように、従来の技術においては、透明度を有しつつ優れた寸法安定性を有する封止材シートを巻き出すことができる封止材ロールは検討されていなかった。
【００１０】
本発明は、以上のような状況に鑑みてなされたものであり、優れた透明度及び寸法安定性を有する封止材シートを巻き出すことができる太陽電池用封止材ロールを提供することを目的とする。
【課題を解決するための手段】
【００１１】
本発明者らは、上記課題を解決すべく鋭意検討を重ねた。その結果、巻芯などの巻回体への巻き終わりから５ｍ以内の封止材シートを太陽電池用封止材ロールから５ｍ／分の速度で巻き出した際の張力Ｔ１及び巻芯への巻き始めから５ｍ以内の封止材シートを太陽電池用封止材ロールから５ｍ／分の速度で巻き出した際の張力Ｔ２と、巻芯への巻き終わりから５ｍ以内の封止材シートの２０℃における貯蔵弾性率Ｅ１及び巻芯への巻き始めから５ｍ以内の封止材シートの２０℃における貯蔵弾性率Ｅ２とを所定の範囲内とすることにより、優れた透明度及び寸法安定性を有する封止材シートを巻き出すことが可能であることを見出し、本発明を完成するに至った。
【００１２】
本発明は、下記［１］〜［４］に関する。
［１］  封止材シートが巻回体に巻き取られた太陽電池用封止材ロールであって、
前記封止材シートは、ポリエチレン系樹脂を含む樹脂組成物からなり、
前記太陽電池用封止材ロールは、下記（ａ）及び（ｂ）を満たすことを特徴とする太陽電池用封止材ロール。
（ａ）前記巻回体への巻き終わりから５ｍ以内の前記封止材シートを前記太陽電池用封止材ロールから５ｍ／分の速度で巻き出した際の張力Ｔ１及び前記巻回体への巻き始めから５ｍ以内の前記封止材シートを前記太陽電池用封止材ロールから５ｍ／分の速度で巻き出した際の張力Ｔ２が、１００Ｎ／１０００ｍｍ幅以下
（ｂ）前記巻回体への巻き終わりから５ｍ以内の前記封止材シートの２０℃における貯蔵弾性率Ｅ１及び前記巻回体への巻き始めから５ｍ以内の前記封止材シートの２０℃における貯蔵弾性率Ｅ２が、１ＭＰａ以上５０ＭＰａ以下
［２］  前記封止材シートの表面の十点平均粗さＲｚＪＩＳは、０．１μｍ以上５０μｍ以下であることを特徴とする前記［１］に記載の太陽電池用封止材ロール。
［３］  前記ポリエチレン系樹脂は、エチレン−α−オレフィン共重合体を含むことを特徴とする前記［１］または［２］に記載の太陽電池用封止材ロール。
［４］  前記封止材シートは、ＡＳＴＭ  ２７６５−９５で測定したキシレン可溶物が７０質量％以上であることを特徴とする前記［１］〜［３］の何れか１項に記載の太陽電池用封止材ロール。
【発明の効果】
【００１３】
本発明によれば、張力Ｔ１及び張力Ｔ２と、封止材シートの貯蔵弾性率Ｅ１及び貯蔵弾性率Ｅ２とを、それぞれ所定の範囲内にすることにより、優れた透明度及び寸法安定性を有する封止材シートを巻き出すことができる。
【図面の簡単な説明】
【００１４】
【図１】図１は、本発明の太陽電池用封止材ロールの一例を示す図である。
【図２】図２は、封止材シートの巻芯への巻き終わりから５ｍ以内と、巻芯への巻き始めから５ｍ以内との位置を示す説明図である。
【図３】図３は、太陽電池モジュールの一例を示す概略断面図である。
【発明を実施するための形態】
【００１５】
以下、本発明の太陽電池用封止材ロールについて図面を参照しつつ説明する。なお、下記の発明を実施するための形態（以下、実施形態という）により本発明が限定されるものではない。以下の説明における構成要素には、当業者が容易に想定できるもの、実質的に同一のもの、いわゆる均等の範囲のものが含まれる。さらに、下記実施形態で開示した構成要素は適宜組み合わせることが可能である。
【００１６】
＜太陽電池用封止材ロール＞
本発明の実施形態に係る太陽電池用封止材ロールについて説明する。図１は、本実施形態に係る太陽電池用封止材ロールの一例を示す図である。図１に示すように、太陽電池用封止材ロール１０は、封止材シート１１が巻芯（巻回体）１２の周囲に巻き取られたロール体である。
【００１７】
なお、本実施形態では、封止材シート１１が巻芯１２に巻き取られる際の封止材シート１１の流れ方向を長さ方向（縦方向）とし、その直交方向を幅方向（横方向）とする。
【００１８】
［封止材シート］
封止材シート１１について説明する。封止材シート１１は、ポリエチレン系樹脂を含む樹脂組成物からなるものであれば、特に限定されるものではない。樹脂組成物に含まれるポリエチレン系樹脂の含有量は、特に限定されるものではないが、樹脂組成物１００質量％中、５０質量％以上であることが好ましく、６５質量％以上であることがより好ましく、８０質量％以上であることが更に好ましい。
【００１９】
なお、本明細書では、封止材シート１１はシート状に加工されたものであるが、フィルムも含む概念である。また、後述するように単軸押出機等の溶融混合設備を用いて封止材シート１１を作製する際、溶融混合設備からの封止材シート１１の流れ方向が長さ方向（縦方向）であり、その直交方向が幅方向（横方向）である。
【００２０】
（ポリエチレン系樹脂）
ポリエチレン系樹脂の種類として、具体的には、超低密度ポリエチレン、低密度ポリエチレン、線状低密度ポリエチレン（エチレン−α−オレフィン共重合体）、中密度ポリエチレンまたは高密度ポリエチレン等が挙げられる。中でも、エチレン−α−オレフィン共重合体は、結晶性が低く、光の透過率及び柔軟性に優れ、太陽電池素子の発電特性を阻害すること、または太陽電池素子に過剰な応力を加えて太陽電池素子の寿命が短くなること等を抑制できるため、好ましい。これらは１種のみが単独で用いられてもよく、また２種類以上が混合されて使用されてもよい。また、封止材シート１１は単層でもよく、２層以上積層してもよい。
【００２１】
エチレン−α−オレフィン共重合体は、ランダム共重合体であっても、ブロック共重合体であってもよい。エチレンと共重合するα−オレフィンの種類は特に限定されるものではないが、通常、炭素数が３〜２０のα−オレフィンが好適に用いられる。エチレンと共重合するα−オレフィンとしては、プロピレン、１−ブテン、１−ペンテン、１−へキセン、１−へプテン、１−オクテン、１−ノネン、１−デセン、３−メチル−ブテン−１、４−メチル−ペンテン−１等が例示される。本実施形態においては、工業的な入手のしやすさ、経済性等の観点からエチレンと共重合するα−オレフィンとしては、プロピレン、１−ブテン、１−へキセン、１−オクテンが好適に用いられる。エチレンと共重合するα−オレフィンは１種のみを単独で用いてもよく、２種類以上を任意の比率で組み合わせて用いてもよい。
【００２２】
また、エチレンと共重合するα−オレフィンの含有量は、特に限定されるものではないが、共重合に使用するモノマー全体に対して通常２モル％以上４０モル％以下、好ましくは３モル％以上３０モル％以下、更に好ましくは５モル％以上２５モル％以下である。エチレンと共重合するα−オレフィンの含有量が上記範囲内であれば、共重合成分により結晶性が低減されることにより、透明度（例えば、全光線透過率など）が向上するため好ましい。また、エチレンと共重合するα−オレフィンの含有量が上記範囲内であれば、全ての材料を混合してペレットを作製する場合には、原料ペレットのブロッキングの発生等が抑制されるため好ましい。なお、エチレンと共重合するα−オレフィンの種類及び含有量は、周知の方法、例えば、核磁気共鳴（ＮＭＲ：Nuclear  Magnetic  Resonance）測定装置、その他の機器分析装置で分析することができる。
【００２３】
ポリエチレン系樹脂のメルトフローレート（ＭＦＲ（Melt  Flow  Rate）、ＪＩＳ  Ｋ７２１０：温度１９０℃、荷重２１．１８Ｎ）は、特に制限されるものではないが、好ましくは０．５ｇ／１０ｍｉｎ以上１００ｇ／１０ｍｉｎ以下であり、より好ましくは２ｇ／１０ｍｉｎ以上５０ｇ／１０ｍｉｎ以下であり、さらに好ましくは３ｇ／１０ｍｉｎ以上３０ｇ／１０ｍｉｎ以下である。ここで、ＭＦＲは、シートを成形する際の成形加工性や太陽電池素子（セル）を封止する時の接着性、回り込み具合等を考慮して選択すればよい。例えば、シートをカレンダー成形する場合には、シートを成形ロールから引き剥がす際のハンドリング性からＭＦＲは、比較的低い方、具体的には０．５ｇ／１０ｍｉｎ以上５ｇ／１０ｍｉｎ以下が好ましい。また、Ｔダイを用いて押出成形する場合には、押出負荷を低減させ押出量を向上させる観点から、ＭＦＲは、好ましくは２ｇ／１０ｍｉｎ以上５０ｇ／１０ｍｉｎ以下であり、さらに好ましくは３ｇ／１０ｍｉｎ以上３０ｇ／１０ｍｉｎ以下である。さらに、太陽電池素子（セル）を封止する時の接着性や回り込みやすさの観点からは、ＭＦＲは、好ましくは２ｇ／１０ｍｉｎ以上５０ｇ／１０ｍｉｎ以下であり、さらに好ましくは３ｇ／１０ｍｉｎ以上３０ｇ／１０ｍｉｎ以下である。
【００２４】
ポリエチレン系樹脂の製造方法は、特に限定されるものではなく、公知のオレフィン重合用触媒を用いた公知の重合方法が採用できる。公知の重合方法として、例えば、チーグラー・ナッタ型触媒に代表されるマルチサイト触媒や、メタロセン系触媒やポストメタロセン系触媒に代表されるシングルサイト触媒を用いた、スラリー重合法、溶液重合法、気相重合法等、また、ラジカル開始剤を用いた塊状重合法等が挙げられる。封止材シートとして用いるエチレン−α−オレフィン共重合体は、比較的軟質の樹脂であることが好ましい。そのため、重合後の造粒（ペレタイズ）のし易さや原料ペレットのブロッキング防止等の観点から、低分子量の成分が少なく分子量分布の狭い原料が重合できるシングルサイト触媒を用いた重合方法を用いてポリエチレン系樹脂を製造することが好ましい。
【００２５】
本実施形態に用いられるポリエチレン系樹脂の具体例としては、プライムポリマー（株）製の商品名「ハイゼックス（Ｈｉｚｅｘ）」、「ネオゼックス（Ｎｅｏｚｅｘ）」、「ウルトゼックス（Ｕｌｔｚｅｘ）」、日本ポリエチレン（株）製の商品名「カーネル（Ｋａｒｎｅｌ）」、「ノバテック（Ｎｏｖａｔｅｃ）ＨＤ」、「ノバテックＬＤ」、「ノバテックＬＬ」、ダウ・ケミカル（株）製の商品名「エンゲージ（Ｅｎｇａｇｅ）」、「アフィニティー（Ａｆｆｉｎｉｔｙ）」「インフューズ（Ｉｎｆｕｓｅ）」、三井化学（株）製の商品名「タフマーＡ（ＴＡＦＭＥＲ  Ａ）」、「タフマーＰ（ＴＡＦＭＥＲ  Ｐ）」、「タフマーＨ（ＴＡＦＭＥＲ  Ｈ）」、ＬＧケミカル（株）製の商品名「ルシーン（ＬＵＣＥＮＥ）」等を挙げることができる。
【００２６】
ポリエチレン系樹脂は、封止材シート１１の柔軟性、透明度または耐熱性の観点から、下記（ｉ）の条件を満足するエチレン−α−オレフィンランダム共重合体（Ｉ）と下記（ｉｉ）の条件を満足するエチレン−α−オレフィンブロック共重合体（ＩＩ）とを含有する樹脂組成物（ＩＩＩ）を使用することが好ましい。
（ｉ）示差走査熱量測定における加熱速度１０℃／分で測定される結晶融解熱量が０Ｊ／ｇ以上７０Ｊ／ｇ以下
（ｉｉ）示差走査熱量測定における加熱速度１０℃／分で測定される結晶融解ピーク温度が１００℃以上であり、かつ、結晶融解熱量が５Ｊ／ｇ以上７０Ｊ／ｇ以下
【００２７】
エチレン−α−オレフィンランダム共重合体（Ｉ）は、上述の通り、上記条件（ｉ）示差走査熱量測定における加熱速度１０℃／分で測定される結晶融解熱量が、好ましくは０Ｊ／ｇ以上７０Ｊ／ｇ以下であり、より好ましくは５Ｊ／ｇ以上７０Ｊ／ｇ以下であり、さらに好ましくは１０Ｊ／ｇ以上６５Ｊ／ｇ以下である。結晶融解熱量が上記範囲内であれば、封止材シート１１の柔軟性や透明度等が確保できるため好ましい。また、結晶融解熱量が５Ｊ／ｇ以上であれば、全ての材料を混合してペレットを作製する場合には、原料ペレットのブロッキング等が生じ難くなるため、より好ましい。なお、結晶融解熱量は、示差走査熱量計を用いて、ＪＩＳ  Ｋ７１２２に準じて加熱速度１０℃／分で測定することができる。
【００２８】
また、エチレン−α−オレフィンランダム共重合体（Ｉ）の結晶融解ピーク温度は、特に限定されるものではないが、通常、１００℃未満であり、３０℃以上９０℃以下である場合が多い。ここで、結晶融解ピーク温度の参考値としては、汎用の高密度ポリエチレン（ＨＤＰＥ）が１３０℃以上１４５℃以下、低密度ポリエチレン樹脂（ＬＤＰＥ）が１００℃以上１２５℃以下である。なお、結晶融解ピーク温度は、示差走査熱量計を用いて、ＪＩＳ  Ｋ７１２１に準じて加熱速度１０℃／分で測定することができる。
【００２９】
エチレン−α−オレフィンランダム共重合体（Ｉ）の具体例としては、日本ポリエチレン（株）製の商品名「カーネル（Ｋａｒｎｅｌ）」、ダウ・ケミカル（株）製の商品名「エンゲージ（Ｅｎｇａｇｅ）」、「アフィニティー（Ａｆｆｉｎｉｔｙ）」、三井化学（株）製の商品名「タフマーＡ（ＴＡＦＭＥＲ  Ａ）」、「タフマーＰ（ＴＡＦＭＥＲ  Ｐ）」、「タフマーＨ（ＴＡＦＭＥＲ  Ｈ）」、ＬＧケミカル（株）製の商品名「ルシーン（ＬＵＣＥＮＥ）」等を挙げることができる。
【００３０】
エチレン−α−オレフィンブロック共重合体（ＩＩ）のブロック構造は、上述の条件（ｉｉ）を満足すれば特に限定されるものではないが、柔軟性、耐熱性、透明度等のバランスを図る観点から、コモノマー含有率、結晶性、密度、結晶融解ピーク温度（融点Ｔｍ）、またはガラス転移温度Ｔｇの異なる２つ以上、好ましくは３つ以上のセグメントまたはブロックを含有するマルチブロック構造であることが好ましい。具体的には、完全対称ブロック、非対称ブロック、テーパードブロック構造（ブロック構造の比率が主鎖内で漸増する構造）等が挙げられる。マルチブロック構造を有するエチレン−α−オレフィンブロック共重合体の構造や製造方法については、国際公開第２００５／０９０４２５号、国際公開第２００５／０９０４２６号及び国際公開第２００５／０９０４２７号等で詳細に開示されているものを採用することができる。
【００３１】
マルチブロック構造を有するエチレン−α−オレフィンブロック共重合体について、以下、詳細に説明する。マルチブロック構造を有するエチレン−α−オレフィンブロック共重合体は、本実施形態において好適に使用でき、α−オレフィンとして１−オクテンを共重合成分とするエチレン−オクテンマルチブロック共重合体が好ましい。エチレン−オクテンマルチブロック共重合体としては、エチレンに対してオクテン成分が多く（約１５モル％以上２０モル％以下）共重合されたほぼ非晶性のソフトセグメントと、エチレンに対してオクテン成分が少なく（約２モル％未満）共重合された結晶融解ピーク温度が１１０℃以上１４５℃以下である高結晶性のハードセグメントとが、各々２つ以上存在するマルチブロック共重合体が好ましい。これらのソフトセグメントとハードセグメントとの連鎖長や比率を制御することにより、封止材シート１１の柔軟性及び耐熱性の両立を達成することができる。マルチブロック構造を有するエチレン−α−オレフィンブロック共重合体の具体例としては、例えば、ダウ・ケミカル（株）製の商品名「インフューズ（Ｉｎｆｕｓｅ）」が挙げられる。
【００３２】
エチレン−α−オレフィンブロック共重合体（ＩＩ）は、上述の通り、上記条件（ｉｉ）示差走査熱量測定における加熱速度１０℃／分で測定される結晶融解ピーク温度が１００℃以上であり、かつ、結晶融解熱量が５Ｊ／ｇ以上７０Ｊ／ｇ以下を満足することが好ましい。エチレン−α−オレフィンブロック共重合体（ＩＩ）の結晶融解ピーク温度は、より好ましくは１０５℃以上１４５℃以下であり、さらに好ましくは１１０℃以上１４５℃以下である。また、結晶融解熱量は、より好ましくは１０Ｊ／ｇ以上６０Ｊ／ｇ以下であり、さらに好ましくは１５Ｊ／ｇ以上５５Ｊ／ｇ以下である。結晶融解ピーク温度及び結晶融解熱量の測定方法については上述の通りである。
【００３３】
すなわち、エチレン−α−オレフィンブロック共重合体（ＩＩ）は、エチレン−α−オレフィンランダム共重合体（Ｉ）とは区別されるものである。
【００３４】
一般に、太陽電池モジュールは発電時の発熱や太陽光の輻射熱等で８５℃〜９０℃まで昇温するが、エチレン−α−オレフィンブロック共重合体（ＩＩ）の結晶融解ピーク温度が１００℃以上であれば、封止材シート１１の耐熱性を確保することができるため好ましい。一方、エチレン−α−オレフィンブロック共重合体（ＩＩ）の結晶融解ピーク温度の上限温度が１４５℃であれば、太陽電池素子を封止材シート１１で封止する工程で必要以上に高温にすることなく封止することができるため好ましい。また、エチレン−α−オレフィンブロック共重合体（ＩＩ）の結晶融解熱量が上記範囲内であれば、封止材シート１１の柔軟性や透明度等が確保されるため好ましい。またエチレン−α−オレフィンブロック共重合体（ＩＩ）の結晶融解熱量が上記範囲内であれば、全ての材料を混合してペレットを作製する場合には、原料ペレットのブロッキング等が発生し難くなるため好ましい。
【００３５】
樹脂組成物（ＩＩＩ）は、エチレン−α−オレフィンランダム共重合体（Ｉ）及びエチレン−α−オレフィンブロック共重合体（ＩＩ）のそれぞれに用いられるα−オレフィンの種類は、同一であってもよいし、異なっていてもよいが、本実施形態においては、同一である方が、混合した際の相溶性や封止材シート１１の透明度が向上し、太陽電池の光電変換効率が向上するため好ましい。
【００３６】
樹脂組成物（ＩＩＩ）中におけるエチレン−α−オレフィンランダム共重合体（Ｉ）及びエチレン−α−オレフィンブロック共重合体（ＩＩ）の含有量は、特に限定されるものではないが、エチレン−α−オレフィンランダム共重合体（Ｉ）：エチレン−α−オレフィンブロック共重合体（ＩＩ）の混合（含有）質量比（単位：質量％）は、好ましくは５０：５０以上９９：１以下であり、より好ましくは６０：４０以上９８：２以下であり、更に好ましくは７０：３０以上９７：３以下である。ただし、エチレン−α−オレフィンランダム共重合体（Ｉ）とエチレン−α−オレフィンブロック共重合体（ＩＩ）との合計を１００質量部とする。ここで、混合（含有）質量比が上記範囲内であれば、柔軟性、耐熱性、透明度等のバランスに優れた封止材シート１１が得られやすいため好ましい。
【００３７】
（その他の樹脂）
封止材シート１１は、本発明の主旨を逸脱しない範囲で、諸物性（柔軟性、耐熱性、透明度、接着性等）や成形加工性または経済性等をさらに向上させる目的で、上述以外の樹脂を含むことができる。上述以外の樹脂として、例えば、変性ポリオレフィン系樹脂、粘着付与樹脂、各種エラストマー（オレフィン系、スチレン系等）等が挙げられる。
【００３８】
（変性ポリオレフィン系樹脂）
変性ポリオレフィン系樹脂の種類は特に限定されるものではないが、例えば、エチレン−酢酸ビニル共重合体（ＥＶＡ）、エチレン−ビニルアルコール共重合体（ＥＶＯＨ）、エチレン−メチルメタアクリレート共重合体（Ｅ−ＭＭＡ）、エチレン−エチルアクリレート共重合体（Ｅ−ＥＡＡ）、エチレン−グリシジルメタアクリレート共重合体（Ｅ−ＧＭＡ）、シラン変性ポリオレフィン、アイオノマー樹脂（イオン架橋性エチレン−メタクリル酸共重合体、イオン架橋性エチレン−アクリル酸共重合体）及び無水マレイン酸グラフト共重合体からなる群から選ばれる少なくとも一種の樹脂であることが好ましい。
【００３９】
また、変性ポリオレフィン系樹脂を変性する各種モノマーの含有量は、特に限定されるものではないが、通常０．５モル％以上４０モル％以下であり、好ましくは１モル％以上３０モル％以下であり、さらに好ましくは２モル％以上２５モル％以下である。各種モノマーの含有量が上記範囲内であれば、共重合成分により結晶性が低減されることにより封止材シート１１の透明度が向上するため好ましい。また、各種モノマーの含有量が上記範囲内であれば、全ての材料を混合してペレットを作製する場合には、原料ペレットのブロッキング等が発生し難くなるため好ましい。なお、変性ポリオレフィン系樹脂を変性する各種モノマーの種類と含有量は、周知の方法、例えば、ＮＭＲ測定装置、その他の機器分析装置で分析することができる。
【００４０】
これらの変性ポリオレフィン系樹脂の添加量は、特に限定されるものではないが、封止材シート１１を構成する樹脂組成物１００質量％中、２０質量％以下であることが好ましく、１０質量％以下であることがより好ましい。変性ポリオレフィン系樹脂の添加量が上記範囲内であると、封止材シート１１の諸物性（柔軟性、耐熱性、透明度、接着性等）、成形加工性等を容易に調整することができる。
【００４１】
変性ポリオレフィン系樹脂の製造方法は、特に限定されるものではなく、下記に示すシラン変性ポリオレフィン、アイオノマー樹脂、無水マレイン酸グラフト共重合体以外は公知のオレフィン重合用触媒を用いた公知の重合方法、例えばチーグラー・ナッタ型触媒に代表されるマルチサイト触媒やメタロセン触媒に代表されるシングルサイト触媒を用いた、スラリー重合法、溶液重合法、気相重合法等、また、ラジカル開始剤を用いた塊状重合法等が挙げられる。
【００４２】
シラン変性ポリオレフィンは、限定されるものではないが、例えば、ポリオレフィン系樹脂、後述するシランカップリング剤及びラジカル発生剤を高温で溶融混合し、グラフト重合することにより得ることができる。
【００４３】
アイオノマー樹脂は、例えば、エチレンと、不飽和カルボン酸と、任意成分として他の不飽和化合物からなる共重合体の不飽和カルボン酸成分の少なくとも一部を金属イオンもしくは有機アミンのうち少なくともいずれか一方で中和することにより得ることができる。また、アイオノマー樹脂は、例えば、エチレンと、不飽和カルボン酸エステルと、任意成分として他の不飽和化合物からなる共重合体の不飽和カルボン酸エステル成分の少なくとも一部を鹸化することによっても得ることができる。
【００４４】
無水マレイン酸グラフト共重合体は、限定されるものではないが、例えば、ポリオレフィン系樹脂、無水マレイン酸及びラジカル発生剤を高温で溶融混合し、グラフト重合することにより得ることができる。
【００４５】
本実施形態において用いられる変性ポリオレフィン系樹脂の具体例として、ＥＶＡとしては、日本ポリエチレン（株）製の商品名「ノバテックＥＶＡ（ＮＯＶＡＴＥＣＨ−ＥＶＡ）」、三井・デュポンポリケミカル（株）製の商品名「エバフレックス（ＥＶＡＦＬＥＸ）」、日本ユニカー（株）製の「ＮＵＣ」シリーズ、ＥＶＯＨとしては、日本合成化学（株）製の商品名「ソアノール（ＳＯＡＲＮＯＬ）」、（株）クラレ製の商品名「エバール（ＥＶＡＬ）」、Ｅ−ＭＭＡとしては、住友化学（株）製の商品名「アクリフト（ＡＣＲＹＦＴ）」、Ｅ−ＥＡＡとしては、日本ポリエチレン（株）製の商品名「レクスパール（ＲＥＸＰＥＡＲＬ  ＥＥＡ）」、Ｅ−ＧＭＡとしては、住友化学（株）製の商品名「ボンドファスト（ＢＯＮＤＦＡＳＴ）」、シラン変性ポリオレフィンとしては、三菱化学（株）製の商品名「リンクロン（ＬＩＮＫＬＯＮ）」、アイオノマー樹脂としては、三井デュポンポリケミカル（株）製の商品名「ハイミラン（ＨＩＭＩＬＡＮ）」、無水マレイン酸グラフト共重合体としては、三井化学（株）製の商品名「アドマー（ＡＤＭＥＲ）」等を例示することができる。
【００４６】
（粘着付与樹脂）
粘着付与樹脂としては、例えば、石油樹脂、テルペン樹脂、クマロン−インデン樹脂、ロジン系樹脂、またはそれらの水素添加誘導体等が挙げられる。具体的には、石油樹脂としては、例えば、シクロペンタジエンまたはその二量体からの脂環式石油樹脂やＣ９成分からの芳香族石油樹脂が例示でき、テルペン樹脂としては、例えば、β−ピネンからのテルペン樹脂やテルペン−フェノール樹脂が例示でき、クマロン−インデン樹脂としては、例えば、クマロン−インデン共重合体、クマロン−インデン−スチレン共重合体が例示でき、また、ロジン系樹脂としては、例えば、ガムロジン、ウッドロジン等のロジン樹脂、グリセリンやペンタエリスリトール等で変性したエステル化ロジン樹脂等が例示できる。また、粘着付与樹脂は、主に分子量により種々の軟化温度を有するものが得られるが、上述のポリエチレン系樹脂と混合した場合の相溶性、経時的なブリード性、色調または熱安定性等の観点から、軟化温度が好ましくは１００℃以上１５０℃以下、より好ましくは１２０℃以上１４０℃以下の脂環式石油樹脂の水素添加誘導体を用いることが特に好ましい。また、粘着付与樹脂の含有量は、封止材シート１１を構成する樹脂組成物１００質量％中、２０質量％以下であることが好ましく、１０質量％以下であることがより好ましい。
【００４７】
（添加剤）
封止材シート１１には、必要に応じて、種々の添加剤を添加することができる。添加剤としては、例えば、シランカップリング剤、酸化防止剤、紫外線吸収剤、耐候安定剤、光拡散剤、造核剤、顔料（例えば白色顔料）、難燃剤、変色防止剤等が挙げられる。本実施形態においては、シランカップリング剤、酸化防止剤、紫外線吸収剤、耐候安定剤から選ばれる少なくとも一種の添加剤が添加されていることが後述する理由等から好ましい。
【００４８】
また、本実施形態においては、封止材シート１１を構成する樹脂組成物に架橋剤や架橋助剤を添加する必要はないが、添加することを排除するものではなく、例えば、高度の耐熱性が要求される場合は押出成形時の樹脂圧の増加やゲル、フィッシュアイ等の異物の発生を抑制できる範囲であれば、架橋剤及び／または架橋助剤を配合することができる。
【００４９】
本実施形態においては、封止材シート１１は、実質的に架橋しない封止材シートであることが好ましい。ここで、実質的に架橋しないとは、ＡＳＴＭ  ２７６５−９５で測定したキシレン可溶物が、通常７０質量％以上、好ましくは８５質量％以上、より好ましくは９５質量％以上であることをいう。
【００５０】
（シランカップリング剤）
シランカップリング剤は、封止材シート１１の保護材（ガラス、樹脂製のフロントシート、バックシート等）や太陽電池素子等に対する接着性を向上させるのに有用であり、例えば、ビニル基、アクリロキシ基、メタクリロキシ基のような不飽和基、アミノ基、エポキシ基等とともに、アルコキシ基のような加水分解可能な基を有する化合物が挙げられる。シランカップリング剤の具体例としては、Ｎ−（β−アミノエチル）−γ−アミノプロピルトリメトキシシラン、Ｎ−（β−アミノエチル）−γ−アミノプロピルメチルジメトキシシラン、γ−アミノプロピルトリエトキシシラン、γ−グリシドキシプロピルトリメトキシシラン、γ−メタクリロキシプロピルトリメトキシシラン等を例示することができる。本実施形態においては、接着性が良好であり、黄変等の変色が少ないこと等から、シランカップリング剤として、γ−グリシドキシプロピルトリメトキシシランまたはγ−メタクリロキシプロピルトリメトキシシランが好適に用いられる。シランカップリング剤の添加量は、限定されるものではないが、押出成形時の樹脂圧の増加やゲル、フィッシュアイ等の異物の発生を抑制すると共に成形品からのブリードアウト等が発生することを抑制するため、シランカップリング剤の添加量は、封止材シート１１を構成する樹脂組成物１００質量部に対し、５質量部以下であることが好ましく、３質量部以下であることがより好ましい。また、シランカップリング剤の添加量は、接着性を発現させるため、０．１質量部以上であることが好ましく、０．２質量部以上であることがより好ましい。また、シランカップリング剤と同様に、有機チタネート化合物等のカップリング剤も有効に活用できる。
【００５１】
（酸化防止剤）
酸化防止剤としては、特に限定されるものではなく、種々の市販品が適用できる。酸化防止剤としては、モノフェノール系、ビスフェノール系、高分子型フェノール系等のフェノール系、硫黄系、ホスファイト系等の各種タイプのものを挙げることができる。
【００５２】
モノフェノール系酸化防止剤としては、例えば、２，６−ジ−ｔｅｒｔ−ブチル−ｐ−クレゾール、ブチル化ヒドロキシアニゾール、２，６−ジ−ｔｅｒｔ−ブチル−４−エチルフェノール、オクタデシル−３−（３，５−ジ−ｔｅｒｔ−ブチル−４−ヒドロキシフェニル）プロピオネート等を挙げることができる。
【００５３】
ビスフェノール系酸化防止剤としては、例えば、２，２’−メチレン−ビス−（４−メチル−６−ｔｅｒｔ−ブチルフェノール）、２，２’−メチレン−ビス−（４−エチル−６−ｔｅｒｔ−ブチルフェノール）、４，４’−チオビス−（３−メチル−６−ｔｅｒｔ−ブチルフェノール）、４，４’−ブチリデン−ビス−（３−メチル−６−ｔｅｒｔ−ブチルフェノール）、３，９−ビス［｛１，１−ジメチル−２−｛β−（３−ｔｅｒｔ−ブチル−４−ヒドロキシ−５−メチルフェニル）プロピオニルオキシ｝エチル｝２，４，９，１０−テトラオキサスピロ］５，５−ウンデカン等を挙げることができる。
【００５４】
高分子型フェノール系酸化防止剤としては、例えば、１，１，３−トリス−（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ビドロキシベンジル）ベンゼン、テトラキス−｛メチレン−３−（３’，５’−ジ−ｔｅｒｔ−ブチル−４’−ヒドロキスフェニル）プロピオネート｝メタン、ビス｛（３，３’−ビス−４’−ヒドロキシ−３’−ｔｅｒｔ−ブチルフェニル）ブチリックアシッド｝グルコールエステル、１，３，５−トリス（３’，５’−ジ−ｔｅｒｔ−ブチル−４’−ヒドロキシベンジル）−ｓ−トリアジン−２，４，６−（１Ｈ，３Ｈ，５Ｈ）トリオン、トコフェロール（ビタミンＥ）等を挙げることができる。
【００５５】
硫黄系酸化防止剤としては、例えば、ジラウリルチオジプロピオネート、ジミリスチルチオジプロピオネート、ジステアリルチオプロピオネート等を挙げることができる。
【００５６】
ホスファイト系酸化防止剤としては、例えば、トリフェニルホスファイト、ジフェニルイソデシルホスファイト、フェニルジイソデシルホスファイト、４，４’−ブチリデン−ビス（３−メチル−６−ｔｅｒｔ−ブチルフェニル−ジ−トリデシル）ホスファイト、サイクリックネオペンタンテトライルビス（オクタデシルホスファイト）、トリス（モノ及び／またはジノニルフェニル）ホスファイト、トリス（２，４−ジ−ｔｅｒｔ−ブチルフェニル）ホスファイト、ジイソデシルペンタエリスリトールジホスファイト、９，１０−ジヒドロ−９−オキサ−１０−ホスファフェナスレン−１０−オキサイド、１０−（３，５−ジ−ｔｅｒｔ−ブチル−４−ヒドロキシベンジル）−９，１０−ジヒドロ−９−オキサ−１０−ホスファフェナンスレン−１０−オキサイド、１０−デシロキシ−９，１０−ジヒドロ−９−オキサ−１０−ホスファフェナンスレン、サイクリックネオペンタンテトライルビス（２，４−ジ−ｔｅｒｔ−ブチルフェニル）ホスファイト、サイクリックネオペンタンテトライルビス（２，６−ジ−ｔｅｒｔ−ブチルフェニル）ホスファイト、２，２−メチレンビス（４，６−ｔｅｒｔ−ブチルフェニル）オクチルホスファイト等を挙げることができる。
【００５７】
本実施形態においては、酸化防止剤の効果、熱安定性、経済性等の観点から、フェノール系及びホスファイト系の酸化防止剤が好ましく用いられ、両者を組み合わせて用いることが、添加量に対する酸化防止剤としての効果を高めることができるため、さらに好ましい。
【００５８】
酸化防止剤の添加量は、限定されるものではないが、封止材シート１１を構成する樹脂組成物１００質量部に対し、通常０．１質量部以上１質量部以下であることが好ましく、０．２質量部以上０．５質量部以下の範囲であることがより好ましい。
【００５９】
（紫外線吸収剤）
紫外線吸収剤としては、種々の市販品が適用でき、ベンゾフェノン系、ベンゾトリアゾール系、トリアジン系、サリチル酸エステル系等各種タイプのものを挙げることができる。
【００６０】
ベンゾフェノン系紫外線吸収剤としては、例えば、２−ヒドロキシ−４−メトキシベンゾフェノン、２−ヒドロキシ−４−メトキシ−２’−カルボキシベンゾフェノン、２−ヒドロキシ−４−オクトキシベンゾフェノン、２−ヒドロキシ−４−ｎ−ドデシルオキシベンゾフェノン、２−ヒドロキシ−４−ｎ−オクタデシルオキシベンゾフェノン、２−ヒドロキシ−４−ベンジルオキシベンゾフェノン、２−ヒドロキシ−４−メトキシ−５−スルホベンゾフェノン、２−ヒドロキシ−５−クロロベンゾフェノン、２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン等を挙げることができる。
【００６１】
ベンゾトリアゾール系紫外線吸収剤としては、例えば、ヒドロキシフェニル置換ベンゾトリアゾール化合物であって、例えば、２−（２−ヒドロキシ−５−メチルフェニル）ベンゾトリアゾール、２−（２−ヒドロキシ−５−ｔｅｒｔ−ブチルフェニル）ベンゾトリアゾール、２−（２−ヒドロキシ−３，５−ジメチルフェニル）ベンゾトリアゾール、２−（２−ヒドロキシ−５−ｔｅｒｔ−オクチルフェニル）−２Ｈ−ベンゾトリアゾール、２−（２−メチル−４−ヒドロキシフェニル）ベンゾトリアゾール、２−（２−ヒドロキシ−３−メチル−５−ｔｅｒｔ−ブチルフェニル）ベンゾトリアゾール、２−（２−ヒドロキシ−３，５−ジ−ｔｅｒｔ−アミルフェニル）ベンゾトリアゾール、２−（２−ヒドロキシ−３，５−ジ−ｔｅｒｔ−ブチルフェニル）ベンゾトリアゾール等を挙げることができる。
【００６２】
トリアジン系紫外線吸収剤としては、例えば、２−［４，６−ビス（２，４−ジメチルフェニル）−１，３，５−トリアジン−２−イル］−５−（オクチルオキシ）フェノール、２−（４，６−ジフェニル−１，３，５−トリアジン−２−イル）−５−（ヘキシルオキシ）フェノール等を挙げることができる。
【００６３】
サリチル酸エステル系としては、例えば、フェニルサリチレート、ｐ−オクチルフェニルサリチレート等を挙げることができる。
【００６４】
紫外線吸収剤の添加量は、限定されるものではないが、封止材シート１１を構成する樹脂組成物１００質量部に対し、通常０．０１質量部以上２．０質量部以下であることが好ましく、０．０５質量部以上０．５質量部以下であることがより好ましい。
【００６５】
（耐候安定剤）
上記の紫外線吸収剤以外に耐候性を付与する耐候安定剤としては、ヒンダードアミン系光安定化剤が好適に用いられる。ヒンダードアミン系光安定化剤は、紫外線吸収剤のようには紫外線を吸収しないが、紫外線吸収剤と併用することによって著しい相乗効果を有する。
【００６６】
ヒンダードアミン系光安定化剤としては、例えば、コハク酸ジメチル−１−（２−ヒドロキシエチル）−４−ヒドロキシ−２，２，６，６−テトラメチルピペリジン重縮合物、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛｛２，２，６，６−テトラメチル−４−ピペリジル｝イミノ｝］、Ｎ，Ｎ’−ビス（３−アミノプロピル）エチレンジアミン−２，４−ビス［Ｎ−ブチル−Ｎ−（１，２，２，６，６−ペンタメチル−４−ピペリジル）アミノ］−６−クロロ−１，３，５−トリアジン縮合物、ビス（２，２，６，６−テトラメチル−４−ピペリジル）セパレート、２−（３，５−ジ−ｔｅｒｔ−４−ヒドロキシベンジル）−２−ｎ−ブチルマロン酸ビス（１，２，２，６，６−ペンタメチル−４−ピペリジル）等を挙げることができる。
【００６７】
ヒンダードアミン系光安定化剤の添加量は、限定されるものではないが、樹脂組成物１００質量部に対し、通常０．０１質量部以上０．５質量部以下であることが好ましく、０．０５質量部以上０．３質量部以下の範囲であることがより好ましい。
【００６８】
上記の酸化防止剤、紫外線吸収剤及び耐候安定剤は、それぞれ単独で使用してもよいし、二種以上を組み合わせて使用してもよい。
【００６９】
封止材シート１１の大きさは、用いられる太陽電池モジュールの大きさ等によって適宜設定される。封止材シート１１の幅は、３００ｍｍ以上２４００ｍｍ以下であることが好ましく、より好ましくは８００ｍｍ以上１６００ｍｍ以下である。ここで、封止シートの幅は、太陽電池モジュールの大きさ等により異なるが、産業用太陽光発電システムの大型化等に伴い太陽電池モジュールも大型化している。このため、幅が８４０ｍｍの封止シートから、幅が９９０ｍｍ以上や幅が１１００ｍｍ以上の封止シートが多く用いられる傾向になってきている。
【００７０】
封止材シート１１の長さは、後述する封止材シート１１の厚みによって異なるが、５０ｍ以上１０００ｍ以下であることが好ましく、より好ましくは１００ｍ以上５００ｍ以下である。
【００７１】
封止材シート１１は、小さいサイズのモジュールにも適用可能であるが、大きいサイズのモジュール、例えばサイズが９００ｍｍ×９００ｍｍ以上、特に９００ｍｍ×１０００ｍｍ以上のモジュールにおいて、より効果を奏する。
【００７２】
封止材シート１１の厚みは、特に制限されるものではないが、太陽電池素子の保護や樹脂の回り込み等を考慮すると、０．１ｍｍ以上２．０ｍｍ以下であることが好ましく、より好ましくは０．３ｍｍ以上１．０ｍｍ以下である。
【００７３】
（封止材シートの製膜方法）
次に、封止材シート１１の製膜方法について説明する。封止材シート１１の製膜方法は、特に限定されるものではないが、公知の方法、例えば単軸押出機、多軸押出機、バンバリーミキサー、ニーダー等の溶融混合設備を有し、Ｔダイを用いる押出キャスト法やカレンダー法等を採用することができる。本実施形態においては、ハンドリング性や生産性等の観点からＴダイを用いる押出キャスト法が好適に用いられる。Ｔダイを用いる押出キャスト法での成形温度は、用いる樹脂組成物の流動特性や製膜性等によって適宜調整されるが、８０℃以上３００℃以下であり、好ましくは１００℃以上２５０℃以下であり、より好ましくは１２０℃以上２００℃以下であり、さらに好ましくは１４０℃以上１８０℃以下である。また、シランカップリング剤等を添加する場合は、反応に伴う樹脂圧の増加やフィッシュアイの増加を抑制するため、成形温度は低下させることが好ましい。
【００７４】
シランカップリング剤、酸化防止剤、紫外線吸収剤、耐候安定剤等の各種添加剤は、予め樹脂とともにドライブレンドしてからホッパーに供給してもよいし、予め全ての材料を溶融混合してペレットを作製してから供給してもよいし、添加剤のみを予め樹脂に濃縮したマスターバッチを作製して供給してもよい。
【００７５】
また、必要に応じて、封止材シート１１を巻物とした場合のシート同士のブロッキング抑制や太陽電池素子を封止する工程でのハンドリング性やエア抜きのしやすさ等の向上を図るため、封止材シート１１の表面にエンボス加工や種々の凹凸（円錐や角錐形状や半球形状等）加工を行うことができる。
【００７６】
エンボス形状としては、特に制限されるものではないが、例えば、縞、布目、梨地、皮紋、ダイヤ格子、合成皮革のしぼ模様等の細かい模様、多角錐、円錐、平面星形状等が挙げられる。特に、周期性のある形状では、凸部と凹部が重なった場合に、より滑り難くなるために、周期性のないエンボス形状が好ましい。なお、「周期性のないエンボス」とは、エンボス形状（三角錐状、円錐状など）、エンボスの間隔、エンボスの深さなどが同じものが規則的には設けられていないエンボスのことを意味する。また、エンボスの深さは、後述する十点平均粗さＲｚＪＩＳに応じて適宜選択されればよいが、封止材シート１１のシート加工性の容易さの観点から、０．１μｍ以上５０μｍ以下であることが好ましい。
【００７７】
さらに、封止材シート１１を製膜する際に、封止材シート１１の製膜時のハンドリング性の向上等を図るため、封止材シート１１を別の基材フィルム（例えば、延伸ポリエステルフィルム（ＯＰＥＴ）や延伸ポリプロピレンフィルム（ＯＰＰ）等）と押出ラミネート法やサンドラミネート法等の方法で積層することができる。
【００７８】
（十点平均粗さＲｚＪＩＳ）
封止材シート１１の表面の十点平均粗さＲｚＪＩＳは、０．１μｍ以上５０μｍ以下であることが好ましい。十点平均粗さＲｚＪＩＳが上記範囲内であれば、太陽電池用封止材ロール１０に巻き取った封止材シート１１の巻き出しが容易であり、太陽電池モジュールの作製時に各部材を積層する工程において、封止材シート１１自体を規定の位置に重ね合わせることを容易に行うことができる。十点平均粗さＲｚＪＩＳは、封止材シート１１同士のブロッキング現象の抑制を図ると共に、封止材シート１１の滑り性の向上を図る観点から、より好ましくは５μｍ以上４０μｍ以下、更に好ましくは１０μｍ以上３５μｍ以下である。十点平均粗さＲｚＪＩＳは、シート成型時のキャストロールや押さえロールの表面形状を所望の形状にすること等により調整することができる。なお、十点平均粗さＲｚＪＩＳは、ＪＩＳ−Ｂ０６０１（２００１）に準拠した方法で測定することができる。
【００７９】
［巻回体］
巻回体（巻芯）１２は、封止材シート１１が巻き取られるためのものである。巻芯１２は、中空の円筒体である。本実施形態では、巻芯１２は中空の円筒体であるが、棒状でもよい。また、巻芯１２は軸方向に対して直交する方向の断面形状は円形としているが、四角形等の多角形状でもよい。巻芯１２の材料は、作業性や封止材シート１１の固定が容易であること等の観点から適宜選択されるが、ダンボール紙等の紙や、ポリエチレン、ポリプロピレン及びポリ塩化ビニル等の樹脂や、ガラス繊維や炭素繊維を熱硬化性樹脂等で含浸させた材料（ＦＲＰ）や、アルミニウム等の金属が用いられる。工業的な入手のし易さ等から、好ましくは紙が多く用いられるが、防湿性（巻芯１２から水分が封止材シート１１に浸入しないようにすること）の観点から、アルミニウム箔が積層された紙も好ましく用いられる。また、巻芯１２の端部は、必要に応じて鉄管等が嵌め込まれて補強されていてもよい。
【００８０】
巻芯１２の内径は、特に限定されるものではないが、通常７０ｍｍ以上１６０ｍｍ以下である。巻芯１２の内径が上記範囲内であれば、巻芯１２の強度が十分得られ、封止材シート１１を安定して保持することができると共に太陽電池用封止材ロール１０の運搬効率が低下することを抑制することができる。
【００８１】
巻芯１２の肉厚は、特に限定されるものではなく、用いる材質と巻き取る封止材シート１１の重さに応じて適宜選択すればよいが、好ましくは４ｍｍ以上２０ｍｍ以下であり、より好ましくは８ｍｍ以上１５ｍｍ以下である。巻芯１２の肉厚が上記範囲内の場合には、封止材シート１１を巻芯１２に巻き取って長期間放置した場合でも封止材シート１１の自重により巻芯１２がたわむことを抑制し、封止材シート１１に皺が生じることを抑制することができると共に、封止材シート１１を太陽電池用封止材ロール１０から引き出す際の作業性の低下を抑制することができる。
【００８２】
巻芯１２の長さは、特に限定されるものではないが、封止材シート１１の幅と同じ長さか、それよりも５ｍｍ以上１００ｍｍ以下長く形成されてもよい。
【００８３】
巻芯１２は、回転せずに固定されたもの、またはベアリング等を用いて回転するものが用いられる。更に、巻芯１２は、巻き出しを容易にするための駆動装置、張力を安定させるためのブレーキ装置が設けられていてもよい。
【００８４】
太陽電池用封止材ロール１０の巻き取り径は、封止材シート１１の厚み及び長さと巻芯１２の内径及び肉厚によるが、太陽電池用封止材ロール１０の運搬時の作業性（手作業または治具を用いることで容易にハンドリングできる重さとすること）及び梱包容器（パレット）に対する太陽電池用封止材ロール１０の積載数（積載効率）等の観点から、適宜設定されればよい。太陽電池用封止材ロール１０の巻き取り径は、通常２００ｍｍ以上６００ｍｍ以下であり、好ましくは２５０ｍｍ以上５５０ｍｍ以下である。なお、巻き取り径とは、（巻芯１２を含む）太陽電池用封止材ロール１０の外径である。
【００８５】
封止材シート１１を巻芯１２に巻き取り、太陽電池用封止材ロール１０を作製する際の巻き取り方法は、特に限定されるものではなく、公知の巻き取り方法を用いることができる。また、封止材シート１１を巻芯１２に巻き取る際は、封止材シート１１を巻芯１２に連続して巻き取る方法に限定されず、封止材シート１１の一部を巻芯１２に巻き取った後、停止して、再度、封止材シート１１の残部を巻芯１２に巻き取るようにして、封止材シート１１を断続的に巻芯１２に巻き取るようにしてもよい。
【００８６】
封止材シート１１を巻芯１２に巻き取る際の張力は、封止材シート１１の巻きズレが生じることを抑制しつつ封止材シート１１を巻き取るようにする観点から、張力はシート全幅に対して５Ｎ／１０００ｍｍ幅以上１００Ｎ／１０００ｍｍ幅以下とし、好ましくは１０Ｎ／１０００ｍｍ幅以上５０Ｎ／１０００ｍｍ幅以下であり、より好ましくは１０Ｎ／１０００ｍｍ幅以上３０Ｎ／１０００ｍｍ幅以下であり、さらに好ましくは１０Ｎ／１０００ｍｍ幅以上２０Ｎ／１０００ｍｍ幅以下である。
【００８７】
また、太陽電池用封止材ロール１０は、必要に応じて包装材（例えば、ポリエチレンフィルム、ポリエステルフィルム、アルミ蒸着フィルム等）等で包装されていてもよい。
【００８８】
（張力）
太陽電池用封止材ロール１０は、図２に示すように巻芯１２への巻き終わりから５ｍ以内の封止材シート１１を太陽電池用封止材ロール１０から５ｍ／分の速度で巻き出した際の張力Ｔ１及び巻芯１２への巻き始めから５ｍ以内の封止材シート１１を太陽電池用封止材ロール１０から５ｍ／分の速度で巻き出した際の張力Ｔ２は、１００Ｎ／１０００ｍｍ幅以下である。張力Ｔ１及び張力Ｔ２は、好ましくは、８０Ｎ／１０００ｍｍ幅以下であり、より好ましくは５０Ｎ／１０００ｍｍ幅以下である。張力Ｔ１及び張力Ｔ２が１００Ｎ／１０００ｍｍ幅を超えると、太陽電池用封止材ロール１０から封止材シート１１を巻き出した際に封止材シート１１が変形してしまい寸法安定性に劣るなどの不具合を生じる可能性が高くなる。張力Ｔ１及び張力Ｔ２が１００Ｎ／１０００ｍｍ幅以下であれば、太陽電池用封止材ロール１０から封止材シート１１を巻き出した際に封止材シート１１が変形して寸法安定性の低下を抑制することができるので好ましい。また、張力Ｔ１及び張力Ｔ２の下限値については特に限定されないが、１０Ｎ／１０００ｍｍ幅以上であれば、ハンドリング時に、封止材シート１１が巻きずれること等を抑制できるので好ましい。
【００８９】
なお、本明細書において、張力とは、封止材シート１１を太陽電池用封止材ロール１０から巻き出した際に、封止材シート１１の長さ方向に発生する力である。また、巻き終わりとは、封止材シート１１を巻芯１２に巻き取って太陽電池用封止材ロール１０を作製する時に封止材シート１１を切断した箇所をいう。即ち、太陽電池用封止材ロール１０から封止材シート１１を巻き出す際の封止材シート１１の巻き出し方向の封止材シート１１の端部である。また、巻き始めとは、封止材シート１１を巻芯１２に巻き取って太陽電池用封止材ロール１０を作製する時に封止材シート１１を巻芯１２に固定した箇所をいう。即ち、太陽電池用封止材ロール１０から封止材シート１１を巻き出す際の封止材シート１１の巻き出し方向とは逆方向の封止材シート１１の端部である。
【００９０】
また、張力Ｔ１は、巻芯１２への巻き終わりから５ｍ以内の封止材シート１１を太陽電池用封止材ロール１０から５ｍ／分の速度で巻き出した際の張力の最大値である。また、張力Ｔ２は、巻芯１２への巻き始めから５ｍ以内の封止材シート１１を太陽電池用封止材ロール１０から５ｍ／分の速度で巻き出した際の張力の最大値である。張力Ｔ１及び張力Ｔ２は、封止材シート１１の表面形状や表面の十点平均粗さＲｚＪＩＳ、巻芯１２に巻き取る際の張力、保管時の条件等によって適宜調整することができる。
【００９１】
また、太陽電池用封止材ロール１０は、保管条件として、温度、湿度等を調整して保管することが好ましい。封止材シート１１は、巻芯１２に巻き取った状態で長期間保管されることによって、保管状態で封止材シート１１が経時的にわずかに収縮したり、封止材シート１１同士がブロッキングする等して張力が漸増する可能性がある。そのため、保管条件として、温度は、５０℃以下が好ましく、４０℃以下がより好ましく、３０℃以下が更に好ましい。また、保管条件として、結露を生じないような湿度にして保管することが好ましい。
【００９２】
また、太陽電池用封止材ロール１０は、保管形態としては、封止材シート１１に荷重が作用しない形態が好ましく、縦置で保管するか、支持具を用いて太陽電池用封止材ロール１０の両端を挟持する等によって宙吊にした状態で保管することが好ましい。
【００９３】
太陽電池用封止材ロール１０から封止材シート１１を巻き出して切断する工程において、駆動機構やブレーキ機構の付いた巻き出し装置を用いる場合、太陽電池用封止材ロール１０の重さや初期の巻き出し張力等に基づいて、巻き出し装置の張力を設定する。太陽電池用封止材ロール１０から封止材シート１１を巻き出すにしたがって太陽電池用封止材ロール１０の重さは漸減することから、設定する張力は、初期を１００％としたとき、最終的には変わらないか５０％程度にまで漸減するように設定することが好ましい。
【００９４】
太陽電池用封止材ロール１０から封止材シート１１を巻き出すにしたがって張力を調整するように設定する場合には、初期の巻き出し張力Ｔ１に対し、最終的な巻き出し張力Ｔ２が同じ程度か小さい（即ち、Ｔ１≧Ｔ２）のが好ましく、張力Ｔ２が大きくなりすぎると、設定との乖離が生じ、安定した巻き出しが困難になる可能性がある。そのため、封止材シート１１を巻き出す途中で張力の設定を変更しなければならない場合があり、切り出した封止材シート１１を生産する効率が低下する可能性がある。
【００９５】
すなわち、より安定した生産性を達成するため、張力Ｔ１と張力Ｔ２との関係は、張力Ｔ１と張力Ｔ２との比（Ｔ２／Ｔ１）＜２．０であることが好ましい。より好ましくは、Ｔ２／Ｔ１＜１．８であり、更に好ましくは、Ｔ２／Ｔ１＜１．５であり、最も好ましくは、Ｔ２／Ｔ１＜１．２である。Ｔ２／Ｔ１が上記範囲内であれば、封止材シート１１の巻き出しの途中で封止材シート１１を巻き出す張力の設定を変更する必要がなく、切り出した封止材シート１１を生産する効率の低下を抑制できるので好ましい。また、Ｔ２／Ｔ１の下限値は特に制限されないが、通常はＴ２／Ｔ１＞０．５である。
【００９６】
（柔軟性）
太陽電池用封止材ロール１０は、巻芯１２への巻き終わりから５ｍ以内の封止材シート１１の２０℃における貯蔵弾性率Ｅ１及び巻芯１２への巻き始めから５ｍ以内の封止材シート１１の２０℃での貯蔵弾性率Ｅ２が、いずれも１ＭＰａ以上５０ＭＰａ以下である。貯蔵弾性率Ｅ１及び貯蔵弾性率Ｅ２は、好ましくは３ＭＰａ以上４０ＭＰａ以下であり、より好ましくは５ＭＰａ以上３５ＭＰａ以下であり、さらに好ましくは８ＭＰａ以上３０ＭＰａ以下である。貯蔵弾性率Ｅ１及び貯蔵弾性率Ｅ２が５０ＭＰａを超えると、封止材シート１１の透明度が不足するなどの不具合が発生する可能性がある。また、貯蔵弾性率Ｅ１及び貯蔵弾性率Ｅ２が１ＭＰａを下回ると、封止材シート１１を巻芯１２から巻き出す際に封止材シート１１が変形して寸法精度を悪化させるなどの不具合が発生する可能性がある。貯蔵弾性率Ｅ１及び貯蔵弾性率Ｅ２が５０ＭＰａ以下であれば、封止材シート１１の透明度の低下を抑制できるため好ましい。貯蔵弾性率Ｅ１及び貯蔵弾性率Ｅ２が１ＭＰａ以上であれば、封止材シート１１を巻芯１２から巻き出す際に発生した張力により、封止材シート１１の変形による寸法精度の低下を抑制できるため好ましい。貯蔵弾性率Ｅ１及び貯蔵弾性率Ｅ２は、溶融させた樹脂を冷却して固化する方法（キャスト法）を用いて得られた封止材シート１１の結晶化の程度等によって調整することができる。すなわち、供給する樹脂の比率または樹脂を冷却する際の条件等を安定化させることによって、太陽電池用封止材ロール１０の巻き始めと巻き終わりとの封止材シート１１の貯蔵弾性率Ｅ１及び貯蔵弾性率Ｅ２を安定（均一）化させることができる。
【００９７】
一般に、ロール状に巻き取られた封止材シートを所定の長さに切断する際、封止材ロールは、金属などからなる棒状または円筒状の形状の巻き出し軸を封止材ロールの巻芯に挿入する等してセットされて使用される。セットされた封止材ロールから封止材シートを巻き出す際、封止材シート同士の剥離抵抗や、封止材ロールを回転させるための抵抗が生じ、封止材シートに張力が加えられる。この張力が大きすぎると、封止材シートが弾性変形して寸法変化（伸び）が生じる。そのため、封止材シートが変形した状態で封止材シートの幅方向に切断すると、切断された後に封止材シートに加わっていた張力が開放されることで、封止材シートの弾性回復によって封止材シートの大きさが変化し、所定の設定寸法よりも封止材シートの長さが短くなることがある。また、弾性変形を抑制するため、封止材シートに張力がかからない状態で封止材シートを切断することが考えられる。例えば、所定の設定寸法よりも長めに封止材シートを巻き出した後、封止材シートが動かないように固定して封止材シートを切断することで、所定の設定寸法の封止材シートを得ることができる。しかし、この方法では、封止材シートを切り出す際の作業効率が低下し、切り出した封止材シートの生産効率も低下する。また、封止材シートの貯蔵弾性率を大きくすることで、張力に対する封止材シートの弾性変形の割合を低下させ、封止材シートの寸法変化を小さくすることができる。しかし、一般的にポリエチレン系樹脂を用いて封止材シートの貯蔵弾性率を大きくすると、封止材シートの透明度が低下する。
【００９８】
これに対し、太陽電池用封止材ロール１０は、封止材シート１１が巻き取られた封止材ロールであり、太陽電池用封止材ロール１０は、封止材シート１１の張力Ｔ１及び張力Ｔ２を１００Ｎ／１０００ｍｍ幅以下とし、封止材シート１１の貯蔵弾性率Ｅ１及び貯蔵弾性率Ｅ２を１ＭＰａ以上５０ＭＰａ以下としている。このため、太陽電池用封止材ロール１０は、優れた透明度及び寸法安定性を有する封止材シート１１を巻き出すことができる。また、太陽電池用封止材ロール１０は、架橋しないで封止材シート１１を得ることができるため、樹脂を溶融成形する際にゲルが発生することに伴って封止材シート１１に外観不良が発生することを抑制することができる。
【００９９】
＜太陽電池モジュール＞
次に、太陽電池用封止材ロール１０から切り出した封止材シート１１を太陽電池モジュールに適用した場合について説明する。太陽電池モジュールは、太陽電池素子が上下の保護材の間に設けられる。太陽電池モジュールとして、種々の構成のものが挙げられることができ、例えば、（ｉ）上部保護材／封止材シート１１／太陽電池素子／封止材シート１１／下部保護材のように、太陽電池素子の両側から封止材シート１１で挟むように構成されたもの、（ｉｉ）上部保護材／封止材シート１１／内周面上に太陽電池素子を設けた下部保護材のように、下部保護材の内周面上に設けた太陽電池素子上に封止材シート１１と上部保護材を設けるように構成されたもの、（ｉｉｉ）内周面下に太陽電池素子を設けた上部保護材／封止材シート１１／下部保護材のように、上部保護材の内周面下に設けた太陽電池素子の下に封止材シート１１と下部保護材を設けるように構成されたものなどを挙げることができる。なお、記号「／」は、記号「／」を挟む層が隣接して積層されていることを表す。
【０１００】
（太陽電池素子）
太陽電池素子の種類としては、例えば、単結晶シリコン型、多結晶シリコン型、アモルファスシリコン型、ガリウム−砒素、銅−インジウム−セレン、カドミウム−テルル等のＩＩＩ−Ｖ族やＩＩ−ＶＩ族化合物半導体型、色素増感型、有機薄膜型等が挙げられる。
【０１０１】
（上部保護材、下部保護材）
上部保護材としては、例えば、ガラス、アクリル樹脂、ポリカーボネート、ポリエステル、フッ素含有樹脂等の板材やフィルムの単層もしくは多層の保護材を挙げることができる。下部保護材としては、金属、無機材料や各種熱可塑性樹脂フィルム等の単層もしくは多層のシートであり、例えば、錫、アルミ、ステンレス等の金属、ガラス等の無機材料、ポリエステル、無機物蒸着ポリエステル、フッ素含有樹脂、ポリオレフィン等の熱可塑性樹脂フィルム単層もしくは多層の保護材を挙げることができる。
【０１０２】
上部保護材及び／または下部保護材の表面には、封止材シート１１や他の部材との接着性を向上させるためにプライマー処理やコロナ処理等公知の表面処理を施すことができる。
【０１０３】
上記（ｉ）の構成を有している太陽電池モジュールの一例について説明する。図３は、太陽電池モジュールの一例を示す断面図である。図３に示すように、太陽電池モジュール２０は、上部保護材（透明基板）２１、封止材シート１１Ａ、太陽電池素子２２Ａ、２２Ｂ、封止材シート１１Ｂ及び下部保護材（バックシート）２３を含む。太陽電池モジュール２０は、太陽光の受光側から、透明基板２１、封止材シート１１Ａ、太陽電池素子２２Ａ及び２２Ｂ、封止材シート１１Ｂ、バックシート２３の順に積層されている。バックシート２３の封止材シート１１Ｂが積層される側とは反対の主面には、ジャンクションボックス（太陽電池素子２２Ａ、２２Ｂから発電した電気を外部へ取り出すための配線を接続する端子ボックス）２４が設けられている。太陽電池素子２２Ａと太陽電池素子２２Ｂとは、発電電流を外部へ伝導するため配線２５により連結されている。配線２５は、バックシート２３に設けられた貫通孔（図示せず）を通じて外部へ取り出され、ジャンクションボックス２４に接続されている。
【０１０４】
太陽電池モジュール２０の製造方法としては、公知の製造方法が適用でき、例えば、太陽光の受光側から、上部保護材２１、封止材シート１１Ａ、太陽電池素子２２Ａ、２２Ｂ、封止材シート１１Ｂ及び下部保護材２３を、この順に積み重ね、積層体を形成する工程と、この積層体を真空吸引し、加熱圧着する工程とを含んでいる。また、バッチ式の製造設備やロール・ツー・ロール式の製造設備等を適用することができる。
【０１０５】
ここで、バッチ式の製造設備を適用する場合、太陽電池用封止材ロール１０（図１参照）から封止材シート１１を巻き出して所定長さに切断する工程が必要となる。また、ロール・ツー・ロール式の製造設備を適用する場合、太陽電池用封止材ロール１０（図１参照）から封止材シート１１を巻き出しながら積層する工程が必要となる。太陽電池モジュールの製造における不良発生等を低減するためには、これらの工程において、封止材シート１１Ａ、１１Ｂの寸法が変化しないことが重要となる。
【０１０６】
太陽電池モジュール２０は、太陽電池用封止材ロール１０（図１参照）から巻き出して所定長さに切断された封止材シート１１（図１参照）が封止材シート１１Ａ、１１Ｂとして用いられている。封止材シート１１Ａ、１１Ｂは、優れた透明度及び寸法安定性を有しているため、太陽電池モジュール２０は、不良発生等が少なく、信頼性の高い太陽電池モジュールとすることができる。
【０１０７】
太陽電池モジュール２０は、適用される太陽電池のタイプとモジュール形状により、モバイル機器に代表される小型太陽電池、屋根や屋上に設置される大型太陽電池等屋内または屋外に関わらず各種用途に応じて好適に用いることができる。
【実施例】
【０１０８】
以下に本実施形態を実施例により具体的に説明するが、これらの実施例及び比較例により本実施形態は制限を受けるものではない。なお、本実施例における太陽電池用封止材ロール及び封止材シートについて種々の物性の測定及び評価は次のようにして行った。また、実施例では、単軸押出機を用いて封止材シートを作製する際、単軸押出機からの封止材シートの流れ方向を長さ方向（縦方向）とし、その直交方向を幅方向（横方向）する。
【０１０９】
［物性の測定］
（張力）
各実施例で得られた封止材ロールを直径７０ｍｍ及び長さ８００ｍｍのアルミ製の軸にセットし、端部をクリップで担持した後、５ｍ／分の速度で巻き出しながらテンションゲージ（商品名「Ｍｏｄｅｌ３９３」、ＢＯＮＳＯ  Ｅｌｅｃｔｒｏｎｉｃｓ  Ｌｔｄ．製）で巻芯への巻き終わりから５ｍ以内の封止材シートを太陽電池用封止材ロールから５ｍ／分の速度で巻き出した際の張力Ｔ１及び巻芯への巻き始めから５ｍ以内の封止材シートを太陽電池用封止材ロールから５ｍ／分の速度で巻き出した際の張力Ｔ２を測定した。
【０１１０】
（貯蔵弾性率）
粘弾性測定装置（商品名「粘弾性スペクトロメーターＤＶＡ−２００」、アイティ計測（株）製）を用いて、各実施例で得られた封止材ロールから切り出した封止材シートから作製した試料（縦４ｍｍ、横６０ｍｍ）を振動周波数１０Ｈｚ、ひずみ０．１％、昇温速度３℃／分、チャック間２５ｍｍで横方向について、０℃から５０℃まで測定し、得られたデータから巻芯への巻き終わりから５ｍ以内の封止材シートの２０℃における貯蔵弾性率Ｅ１及び巻芯への巻き始めから５ｍ以内の封止材シートの２０℃における貯蔵弾性率Ｅ２を求めた。
【０１１１】
（十点平均粗さＲｚＪＩＳ）
各実施例で得られた封止材ロールから切り出した封止材シートの表面の十点平均粗さＲｚＪＩＳは、ＪＩＳ−Ｂ０６０１（２００１）に準拠して、微細形状測定機（商品名「サーフコーダＥＴ４０００Ａ」、（株）小坂研究所製）を用いて測定した。
【０１１２】
［評価］
（寸法精度）
各実施例で得られた封止材ロールを直径７０ｍｍ及び長さ８００ｍｍのアルミ製の軸にセットし、封止材シートを太陽電池用封止材ロールから５ｍ／分の速度で巻き出しながら設定長さ１０００ｍｍの寸法に切断して、切断された封止材シートを５０枚作製した。切断された封止材シートの実際長さをそれぞれ測定し、実際長さの平均値を求め、設定長さに対する差を算出して下記基準で評価した。
（◎）±５ｍｍ以内
（○）±５ｍｍより大きく±１０ｍｍ以内
（×）±１０ｍｍより大きい
【０１１３】
（透明度）
各実施例で得られた封止材ロールから切り出した厚みが０．５ｍｍの封止材シートを、厚み３ｍｍの白板ガラス（サイズ；縦７５ｍｍ、横２５ｍｍ）２枚の間に重ね、真空プレス機を用いて、１５０℃、１５分の条件で積層プレスした試料を作製した。作製した試料を、ＪＩＳ  Ｋ７１０５に準じて、ヘーズメーター（商品名：ＮＤＨ−５０００、日本電色工業（株）製）を用いて全光線透過率を測定し、下記の基準で評価した。
（◎）全光線透過率が９０％以上
（○）全光線透過率が８５％以上、９０％未満
（×）全光線透過率が８５％未満、または明らかに白濁している場合
【０１１４】
（実施例１）
エチレン−オクテンランダム共重合体（ダウ・ケミカル（株）製、商品名：エンゲージ８２００、オクテン含有量：１０．１モル％（３１質量％）、ＭＦＲ：５ｇ／１０ｍｉｎ、Ｔｍ：６５℃、ΔＨｍ：５３Ｊ／ｇ）を９０質量部と、エチレン−オクテンブロック共重合体（ダウ・ケミカル（株）製、商品名：インフューズ９１００、オクテン含有量：１２．８モル％（３７質量％）、ＭＦＲ：１ｇ／１０ｍｉｎ、Ｔｍ：１１９℃、ΔＨｍ：３８Ｊ／ｇ）を５質量部と、シラン変性エチレン−オクテンランダム共重合体（三菱化学（株）製、商品名：リンクロンＳＬ８００Ｎ、ＭＦＲ：１．７ｇ／１０ｍｉｎ、Ｔｍ：５４℃と１１６℃、ΔＨｍ：２２Ｊ／ｇと４Ｊ／ｇ）を５質量部との割合になるように、混合計量器で混合した樹脂組成物（以下、ＰＥ−１と略する）を、幅が８００ｍｍのＴダイを備えた４０ｍｍφ単軸押出機を用いて設定温度２００℃で溶融混練し、設定温度を３０℃とし、±３℃の範囲に温調されたキャストロールで急冷製膜することにより、幅が６００ｍｍ、厚みが０．５ｍｍ、十点平均粗さＲｚＪＩＳが２５μｍである封止材シートを得た。
【０１１５】
次いで、カッター刃を用いて封止材シートの端部を切断し、幅を５００ｍｍとし、内径７６ｍｍ、厚み１０ｍｍの紙管（巻芯）上にテープで固定した後、１２Ｎ／１０００ｍｍ幅の張力で１００ｍの長さを巻き取り太陽電池用封止材ロールとした。これを温度３５℃、相対湿度８０％以下に空調された環境下で一週間保管した。
【０１１６】
（実施例２）
実施例１において、エチレン−オクテンランダム共重合体を、エチレン−プロピレン−ヘキセン３元ランダム共重合体（日本ポリエチレン（株）製、商品名：カーネルＫＪ６４０Ｔ、プロピレン含有量：７．４モル％（１０質量％）、ヘキセン含有量：４．４モル％（１０質量％）、ＭＦＲ：３０ｇ／１０ｍｉｎ、Ｔｍ：５３℃、ΔＨｍ：５８Ｊ／ｇ）に変更した以外は実施例１と同様にして太陽電池用封止材ロールを得た。
【０１１７】
（実施例３）
実施例１において、巻取り時の張力を１０Ｎ／１０００ｍｍ幅、保管時の温度を４０℃に変更した以外は実施例１と同様にして太陽電池用封止材ロールを得た。
【０１１８】
（比較例１）
実施例１において、エチレン−オクテンランダム共重合体の量を９０質量部から３０質量部と変更し、エチレン−オクテンブロック共重合体に替えて、汎用の結晶性ポリエチレンであるエチレン−ヘキセンランダム共重合体（プライムポリマー（株）製、商品名：ネオゼックス０２３４Ｎ、ヘキセン含有量：３．５モル％（６．８質量％）、ＭＦＲ：２ｇ／１０ｍｉｎ、Ｔｍ：１２５℃、ΔＨｍ：１２１Ｊ／ｇ）を７０質量部と変更した以外は実施例１と同様にして太陽電池用封止材ロールを得た。
【０１１９】
（比較例２）
実施例１において、保管時の温度を５５℃とした以外は実施例１と同様にして太陽電池用封止材ロールを得た。
【０１２０】
【表１】
2014154853.tif 000003
【０１２１】
表１より、ポリエチレン系樹脂を含み、張力Ｔ１及び張力Ｔ２と貯蔵弾性率Ｅ１及び貯蔵弾性率Ｅ２が所定範囲内である太陽電池用封止材ロールは、透明度及び寸法精度に優れることが確認できる（実施例１〜３参照）。これに対し、張力Ｔ１及び張力Ｔ２は所定範囲であるが貯蔵弾性率Ｅ１及び貯蔵弾性率Ｅ２は所定範囲を超える太陽電池用封止材ロールは、寸法精度に優れるものの透明度が劣ることが確認された（比較例１参照）。また、張力Ｔ１及び張力Ｔ２は所定範囲を超えるが貯蔵弾性率Ｅ１及び貯蔵弾性率Ｅ２は所定範囲内である太陽電池用封止材ロールは、透明度に優れるものの寸法精度に劣ることが確認された（比較例２参照）。
【０１２２】
よって、本発明の太陽電池用封止材ロールは、従来から用いられる太陽電池用封止材ロールに比べて透明度に優れると共に、切断工程における寸法安定性を向上させることができるため、太陽電池モジュールの製造等において好適に用いることができることが判明した。
【符号の説明】
【０１２３】
１０  太陽電池用封止材ロール
１１、１１Ａ、１１Ｂ  封止材シート
１２  巻芯（巻回体）
２１  上部保護材（透明基板）
２２Ａ、２２Ｂ  太陽電池素子
２３  下部保護材（バックシート）
【図１】
2014154853.tif 000004
【図２】
2014154853.tif 000005
【図３】
2014154853.tif 000006